FR 2542730 A1 19840921 FR 8404325 A 19840313 La présente invention concerne un procédé de traitement de scories d'aciérie, tant phosphoreuses que non phosphoreuses, en vue de leur valorisation. Lès scories d'aciérie produites lors de l'affinage d'une fonte phosphoreuse présentent actuellement des teneurs de en plus en plus faibles en P2 O , en raison de la diminution 5 de la teneur en phosphore de la fonte. A cause de cette faible teneur, les utilisateurs doivent mettre en oeuvre des quantités plus importantes de scories par hectare de culture. Par ailleurs, les scories résulant de l'affinage de fontes non phosphoreuses ne trouvent, actuellement, que des débouchés limités, par exemple dans ld construction de routes ou comme porteur de fer et fondant dans la charge des hauts fourneaux. Le surplus important de ces scories est en général mis au terril, solution qui présente, entre autres inconvénients, celui de nécessiter des dépenses en pure perte, puisque le matériau est considéré comme irrécupérable. Dans le but de remédier à ces inconvénients et donc de valoriser les scories, le même demandeur a déjà proposé, par son brevet luxembourgeois n033.909, un procédé applicable aussi bien aux scories phosphoreuses qu'aux scories non phosphoreuses et comportant, dans un ordre quelconque les opérations suivantes: a) une phase de broyage de scorie phosphoreuse et/ou une phase de broyage de scorie non phosphoreuse, b) éventuellement, une phase de mélange de scorie phosphoreuse et de scorie non phosphoreuse, c) une phase d'attaque d'au moins une de ces scories à l'acide nitrique et/ou phosphorique, mais de préférence phosphorique, pendant et/ou de préférence après le broyage, d) éventuellement, une phase de contrôle de ladite attaque acide par un ajout d'un agent neutralisant. Selon ce procédé connu, le mélange "acide-scorie" est, pendant tout ou partie de la phase d'attaque à l'acide nitrique et/ou phosphorique, soumis à une agitation mécanique ayant pour effet de conférer un caractère intime audit mélange. Ce procédé connu comporte également, pendant cette même phase d'attaque à l'acide, l'ajout d'un déchet porteur de P2 O 5 au mélange "scorie-acide". Cet ajout est effectué en présence d'une quantité d'eau appropriée. Ce procédé présente cependant encore un certain inconvénient, dans le cas où le déchet porteur de P présente un caractère basique. Cet inconvénient se manifeste en particulier lorsque l'on traite soit de la scorie phosphoreuse seule, soit un mélange constitué essentiellement de scorie phosphoreuse. On a en effet constaté dans ce cas que le P2 2 provenant du déchet pouvait contrarier dans une certaine mesure la réaction de l'acide avec les divers constituants de la scorie et par conséquent empêcher la valorisation complète de cette scorie. Cet inconvénient ne se manifeste que dans une mesure beaucoup moindre dans le cas de la scorie non phosphoreuse, qui ne contient que de très faibles quantités de P O. 25 Pour remédier à cet inconvénient, la présente invention propose un procédé dans lequel le broyage des scories, leur melange et l'attaque de ce mélange par de l'acide nitrique et/ou phosphorique se déroulent comme indiqué dans le procédé rappel ( ci-dfz sus, mais elon lequel, lorsque le déchet porteur du P2 05 présente un caractère basique, l'ajout de ce déchet est modulé en fonction de la nature de la scorie ou du mélange de scorie traité. Bien que cette application en constitue une variante particulièrement intéressante, le procédé de l'invention n'est cependant pas limité à l'utilisation de déchets basiques porteurs de P O provenant de diverses 2 industries, par exemple l'industrie chimique. I1 couvre également l'utilisation de toute substance présentant des caractéristiques analogues, mais ne constituant pas nécessairement un déchet. Le procédé qui fait l'objet de la présente invention, qui comporte, dans un ordre quelconque, les phases suivantes a) broyage de scorie phosphoreuse et/ou broyage de scorie non phosphoreuse, b) le cas échéant, mélange, éventuellement en plusieurs étapes, de scorie phosphoreuse et de scorie non phosphoreuse, c) attaque d'au moins une de ces scories à l'acide nitrique et/ou phosphorique, mais de préférence phosphorique, pendant et/ou après, mais de préférence après le broyage, et avant, pendant et/ou après le mélange et/ou éventuellement entre deux étapes dudit mélange , cette attaque s'accompagnant éventuellement d'une action mécanique conférant un caractère intime audit mélange, d) contrôle de ladite attaque acide par ajout d'au moins un agent neutralisant, au cours duquel le mélange peut être soumis à une opération de malaxage, est essentiellement caractérisé en ce que l'on ajoute au mélange une substance basique porteuse de P2 5, au moins en 5 partie au cours de ladite phase de contrôle de l'attaque acide. Selon une première variante du procédé de l'invention correspondant au cas où l'on traite uniquement de la scorie phosphoreuse, on ajoute la plus grande partie, et de préférence la totalité de ladite substance basique porteuse de P 2 05 au cours de ladite phase de conrôle. Selon une seconde variante du procédé de l'invention, correspondant au cas où l'on traite uniquement de la scorie non phosphoreuse, on ajoute la plus grande partie de ladite substance basique porteuse de P 2 05 au cours, et de préférence vers la fin de ladite phase d'attaque à I'acide, le soldeétant ajouté au cours de ladite phase de contrôle. Toujours selon l'invention, et dans le cas oli l'on traite un mélange de scorie phosphoreuse et de scorie non phosphoreuse, on adapte les ajouts de ladite substance porteuse de P2 0 5 au mélange au cours desdites phases d'attaque b l'acide et de contrôle en fonction des proportions respectives de scorie phosphoreuse et de scorie non phosphoreuse dans ledit mélange. Selon une première modalité de mise en oeuvre du procédé de l'invention, on ajoute ladite substance porteuse de P2 0 sous forme pulvérulente. Selon une autre modalité de mise en oeuvre du procédé de l'invention, on ajoute ladite substance porteuse de P2 OS sous forme d'une terre, d'une pâte ou d'une boue contenant au maximum 60-70S d'eau. REVENDICATIONS 1. Procédé de traitement de scories d'aciérie, comportant, dans un ordre quelconque, les opérations suivantes a) broyage de scorie phosphoreuse et/ou broyage de scorie non phosphoreuse, b) le cas échéant, mélange, éventuellement en plusieurs étapes, de scorie phosphoreuse et de scorie non phosphoreuse, c) attaque d'au moins une de ces scories à l'acide nitrique et/ou phosphorique, mais de préférence phosphorique, pendant et/ou après mais de préférence après le broyage, et avant, pendant et/ou après le mélange, et/ou éventuellement entre deux étapes dudit mélange, cette attaque s'accompagnant éventuellement d'une action mécanique conférant un caractère intime audit mélange, d) contrôle de ladite attaque acide par ajout d'au moins un agent neutralisant, au cours duquel le mélange peut être soumis à une-opération de malaxage, c a r a c t é r i s é en ce que l'on ajoute au mélange une substance basique porteuse de P O au moins en partie au cours 2 S de ladite phase de contre de l'attaque acide. 2. Procédé suivant la revendication 1, c a r a c t é r i s é en ce que, lorsque l'on traite uniquement de la scorie phosphoreuse, on ajoute la plus grande partie, et de préférence la totalité de ladite substance basique porteuse de P O au 25 cours de ladite phase de contrôle. 3. Procédé suivant la revendication 1, c a r a c t é r i s é en ce que, lorsque l'on traite uniquement de la scorie non phosphoreuse, on ajoute la plus grande partie de ladite substance basique porteuse de P O au cours, et de préférence 2 S vers la fin de ladite phase d'attaque à l'acide, le solde de ladite substance basique porteuse de P O étant ajouté au 25 cours de ladite phase de contra le. 4. Procédé suivant la revendication 1, c a r a c t é r i s é en ce que, lorsque l'on traite un mélange de scories phosphoreuses et de scories non phosphoreuses, on adapte les ajouts de ladite substance basique porteuse de P O au mélange 25 au cours desdites phases d'attaque à I'acide et de contrôle en fonction des proportions respectives de scorie phosphoreuse et de scorie non phosphoreuse dans ledit mélange. 5. Procédé suivant l'une ou l'autre des revendications 1 à 4, c a r a c t é r i s é en ce que l'on ajoute ladite substance basique porteuse de P 2 5 sous forme pulvérulente. 6. Procédé suivant l'une ou l'autre des revendications 1 à 4, c a r a c t é r i s é en ce que l'on ajoute ladite substance basqieu porteuse de P2 O 5 sous forme d'une terre, d'un pâte ou d'une boue contenant au maximum 60 70 % d'eau.